Brevet FR2862162A1 — publié le 20050513

Titre de la présente invention Batterie ayant les bornes métalliques mises sur la boîte de batterie Description Domaine de la présente invention: La présente invention concerne une batterie ayant des bornes métalliques mises sur la boîte de batterie. État de la technique: Avec le progrès rapide qui permet de faire les appareils électroniques plus petits et plus légers, la demande d'un développement de batterie secondaire petite, légère et dont la densité d'énergie est élevée et qui de plus est capable de se recharger et se décharger plusieurs fois augmente. De plus, en raison des problèmes environnementaux tels que la pollution de l'air et l'augmentation du dioxyde de carbone, il est souhaitable de réaliser une mise en pratique rapide de l'automobile électrique. Par conséquent, un développement de bonne batterie secondaire ayant entre autres pour caractéristique une densité d'énergie élevée et un poids léger est nécessaire. Il est déjà mis en pratique en tant que batterie secondaire qui répond à ces demandes la batterie secondaire pour laquelle l'électrolyte non aqueux est utilisé. Comme exemple de cette batterie secondaire à électrolyte non aqueux, il est mis en pratique la batterie au lithium-ion pour laquelle l'oxyde de cobalt stratifié contenant du lithium, l'oxyde de nickel stratifiée contenant du lithium ou l'oxyde composite de manganèse lithium spinel est utilisé en tant que matières actives de l'électrode positive et des matières de carbone capables d'absorber, conserver et émettre le lithium sont utilisées pour l'électrode négative. En ce qui concerne la batterie au lithium-ion, une bonne performance de vie cyclique et une sécurité élevée sont réalisées. Pour l'électrolyte de la batterie secondaire à électrolyte non aqueux, en général, la solution électrolytique faite par dissolution du sel tel que le sel LiPF6 et LiBF4 dans le solvant mélangé du solvant de bonnes constantes diélectriques tels que le carbonate d'éthylène et le carbonate de propylène et du solvant de faible viscosité tel que la carbonate de diméthyle et la carbonate de diéthyle. Par ailleurs, la forme de la batterie secondaire à électrolyte non aqueux n'est pas limitée, en effet, des batteries de différentes formes telles que formes prismatique, cylindrique, cylindrique allongée, de type pièce frappée, de type bouton qui emploient une boîte métallique et formes de feuille qui emploient une boîte de feuille laminée métallique et en résine sont produites. En ce qui concerne la batterie secondaire à électrolyte non aqueux dont la capacité est relativement peu élevée, en général inférieure à 5Ah, le courant électrique qui passe dans la borne est faible, environ quelques A. Par conséquent, la plaque de fil de plomb extérieur qui se lie à un appareil électronique depuis la batterie est fixée directement à la borne de batterie par exemple 2862162 3 par soudure par résistance ou par soudure ultrasonique. Par ailleurs, pour les batteries secondaires à l'électrolyte non aqueux de grande capacité dont la capacité est supérieure à 5Ah et aux batteries secondaires à l'électrolyte non aqueux dont le courant électrique passant dans la borne dépasse 10A, afin d'augmenter la capacité du courant électrique de la borne ainsi que celle de la plaque de fil de plomb extérieur, il est nécessaire de fixer à la borne de la batterie la plaque de fil de plomb extérieur et le fil de plomb extérieur par un boulon. 1 o En ce qui concerne la structure de la borne de la batterie secondaire à électrolyte non aqueux de grande forme cylindrique allongée, elle est publiée sous le numéro Tokkai 2003-223885 dans un bulletin officiel public de brevets du Japon. La figure de vue oblique de l'assemblage de batterie secondaire à électrolyte non aqueux habituelle de forme cylindrique allongée est montrée dans la figure 9 , la figure de section longitudinale en gros plan d'une partie de la borne d'électrode positive est montrée dans la figure 10 , la figure de section longitudinale en gros plan d'une partie de la borne d'électrode négative est montrée dans la figure 11 . Dans les figures 9 à 11 , le n 1 est l'élément de production d'énergie, le n 2 est le récipient métallique, le n 3 est le couvercle plat, le n 4 est la borne d'électrode positive, le n 5 est la borne d'électrode négative, n 6 est le tuyau isolant, le n 7 est la plaque de support de borne, les n 8 et n 9 sont la brasure aluminium, le n 10 est la brasure métallique de nature alliage de cuivre et le n 11 est l'usinage de la vis femelle. En ce qui concerne cette batterie secondaire à électrolyte non aqueux, l'élément de production d'énergie de type bobine en forme cylindrique allongée (n 1) est rangé dans le récipient métallique en forme cylindrique allongée (n 2). Le couvercle plat en forme ronde allongée (n 3) est emboîté sur l'ouverture se trouvant l'extrémité haute de ce récipient métallique (n 2). Cette partie d'emboîtement est fixée et scellée par soudure. En outre, à la borne d'électrode positive qui est jointe à l'électrode positive (n 4) ainsi qu'à la borne d'électrode négative qui est jointe à l'électrode négative (n 5), la plaque de support de borne (n 7) est respectivement mise en tant qu'intermédiaire du tuyau isolant 1 o céramique (n 6). Autrement dit, comme montré dans la figure 10 , la borne d'électrode positive (n 4) est introduite dans le tuyau intérieur du tuyau isolant en forme de tuyau (n 6). Cette partie d'emboîtement est fixée et scellée par le brasage de brasure aluminium (n 8). De plus, le tuyau isolant (n 6) est introduit dans le trou d'ouverture de la plaque de support de borne (n 7). Cette partie d'emboîtement est fixée et scellée par le brasage de brasure aluminium (n 9). Ici, on utilise, pour la borne d'électrode positive (n 4), un alliage aluminium qui ne se dissout pas dans la solution électrolytique non aqueuse par le potentiel électrique d'électrode positive. La brasure à l'intérieur du tuyau isolant (n 6) prend le même potentiel électrique que celui d'électrode positive. Par conséquent, la brasure aluminium (n 8) est aussi utilisée pour cette brasure. Par ailleurs, la plaque de support de borne (n 7) est isolée de l'électrode positive et de l'électrode négative. Par conséquent, on utilise pour la plaque de support de borne (n 7) l'alliage aluminium, l'acier inoxydable ou la plaque de fer plaquée de nickel ou autre. Quand on utilise l'alliage aluminium pour la 2862162 5 plaque de support de borne (n 7), la brasure aluminium (n 9) est utilisée aussi comme brasure à l'intérieur du tuyau isolant (n 6), comme montré dans la figure 10 La borne d'électrode négative (n 5) montrée dans la figure 11 est aussi introduite dans le tuyau intérieur du tuyau isolant en forme de tuyau (n 6). Cette partie d'emboîtement est fixée et scellée par le brasage de brasure métallique d'alliage de cuivre (n 10) tel que la brasure de cuivre doré. De plus, le tuyau isolant (n 6) est introduit dans le trou d'ouverture de la plaque de 1 o support de borne (n 7). Cette partie d'emboîtement est fixée et scellée par le brasage de brasure aluminium (n 8). Ici, on utilise, pour la borne de l'électrode négative (n 5), le cuivre ou l'alliage de cuivre qui résiste à la corrosion électrique et chimique par le potentiel électrique d'électrode négative. Comme la matière de brasure à l'intérieur du tuyau isolant (n 6) prend le même potentiel électrique que celui de l'électrode négative, on utilise comme brasure une brasure métallique d'alliage de cuivre (n 10). Par ailleurs, pour la brasure de la partie d'emboîtement entre la plaque de support de borne (n 7) et le tuyau isolant en forme de tuyau (n 6), on utilise une brasure aluminium (n 9) comme dans le cas de la borne de l'électrode positive. Comme montré dans la figure 9 , la borne d'électrode positive (n 4) et la borne d'électrode négative (n 5) ci- dessus sont jointes à l'élément de production d'énergie. Après cela, chaque plaque de support de borne (n 7) à laquelle ces bornes sont fixées et scellées par l'intermédiaire du tuyau isolant (n 6) est emboîtée dans chaque trou d'ouverture fait sur deux côtés de couvercle plat (n 3), puis fixée et scellée par soudure. Ensuite, 2862162 6 l'élément de production d'énergie (n 1) qui est ainsi installé au bas du couvercle plat (n 3) est introduit dans le récipient métallique (n 2). Par le fait que le couvercle plat (n 3) est emboîté sur l'ouverture se situant sur le récipient métallique (n 2), puis soudé, l'intérieur de la boîte de batterie est fermé hermétiquement. Comme montré dans la figure 10 est dans la figure 11 , quant à la borne d'électrode positive (n 4) et à la borne d'électrode négative (n 5) ci-dessus chaque vis femelle (n 11) est usinée. La plaque de fil de plomb extérieur est jointe et fixée avec le boulon d'acier inoxydable à la borne d'électrode positive (n 4) ou à la borne d'électrode négative (n 5). Par exemple, on prévoit un trou sur la plaque de fil de plomb extérieur, et après avoir introduit la vis mâle du boulon dans ce trou, cette vis mâle est introduite dans la partie usinée de vis femelle (n 11). Ainsi, comme la plaque de fil de plomb extérieur est appuyée à l'extrémité haute de la borne d'électrode positive (n 4) ou de la borne d'électrode négative (n 5), on peut assurer la jonction électrique entre la plaque de fil de plomb extérieur et la borne. En général, les batteries dont la capacité est inférieure à 5Ah ont un faible courant électrique qui passe dans les bornes, quelques A. Par conséquent, la fixation par le boulon telle que décrite ci-dessus n'est pas effectuée. Pour de telles batteries, la plaque de fil de plomb extérieur est fixée directement aux bornes par soudure par résistance ou par soudure ultrasonique ou autre. Par ailleurs, quant aux batteries dont la capacité évaluée dépasse 5Ah ou les batteries dont le courant électrique passant dans les bornes dépasse 10A, il devient nécessaire de fixer par un boulon afin d'augmenter la capacité de courant électrique des bornes. 2862162 7 Cependant, la force mécanique de la partie de vis femelle (n 11) aluminium ou alliage aluminium utilisée pour la borne d'électrode positive (n 4) ci-dessus est extrêmement faible par rapport à celle du boulon d'acier inoxydable utilisé pour la fixation de plaque de fil de plomb extérieur. De même, la force mécanique de la partie de vis femelle (n 11) de cuivre ou d'alliage de cuivre utilisée pour la borne d'électrode négative (n 5) est aussi faible par rapport à celle du boulon. C'est pourquoi, en ce qui concerne la batterie secondaire à électrolyte non aqueux pour laquelle les bornes métalliques ayant une de vis femelle sont utilisées, lorsque un stress mécanique se produisait dans les bornes lors du montage ou de l'utilisation de batteries reliées, la partie de vis femelle de la borne d'électrode positive et de la borne d'électrode négative était facilement détruite. Ainsi, la pression de contact entre la plaque de fil de plomb extérieur, les bornes et le boulon diminue facilement, l'augmentation de la résistance de contact entre ceux-ci était un problème. Surtout, lors de l'utilisation de la batterie, si on attachait et enlevait la plaque de fil de plomb extérieur à la borne plusieurs fois, le problème était que la pointe de vis femelle (n 11) faite à la borne était facilement aplatie. Dans le numéro 2000-138055 bulletin officiel public de brevets du Japon, il est proposé d'installer sur la vis de joint de borne de l'électrode positive un Helisert métallique dont la force mécanique est plus élevée que celle de l'aluminium. Dans ce document de brevet, il est aussi proposé d'installer un Helisert pour la borne d'électrode négative pour laquelle on utilise de l'acier ou un alliage d'acier. L'Helisert qui est mentionné dans ce document de brevet est fait en acier, acier inoxydable, alliage de cuivre, alliage 2862162 8 titane, alliage nickel ou alliage aluminium ou autre, et en plus, la matière métallique ayant de l'élasticité est enroulée étroitement comme une bobine. La face extérieure de cette bobine devient comme une vis mâle, et sa face intérieure devient comme une vis femelle. Cet Helisert sera installé à l'aide d'un outil d'insertion à la partie de vice femelle faite à la borne. Par conséquent, même si on répète le fait de fixer et d'enlever le boulon, la détérioration de la pointe de vis de la partie de vis femelle faite à la borne est limitée. En outre, dans le même document de brevet, il est aussi proposé l'installation d'une douille faite avec une matière métallique dont la force mécanique est plus élevée que l'aluminium de la partie de vis femelle ou de la vis mâle faite à la borne de batterie aluminium. La douille décrite dans ce document de brevet est un corps tubulaire (le couvercle qui ferme un bout de ce corps tubulaire n'est pas forcément nécessaire) fait en acier, acier inoxydable, alliage de cuivre, alliage titane, alliage de nickel ou autre. Une vis mâle est formée sur la face extérieure de cette douille et une vis femelle est formée sur la face intérieure de cette douille. Cette douille est installée à l'aide d'un outil d'insertion à la partie de vis femelle ou à la partie de vis male. Par conséquent, même si on répète le fait d'attacher et enlever le boulon, la détérioration de la pointe de vis de la partie de vis faite à la borne est limitée. Néanmoins, dans le cas où on a installé un Helisert ou une douille à la vis femelle de la borne, il faut agrandir le diamètre de la borne en fonction de la taille de l'Helisert ou de la douille, ainsi le poids de la borne s'alourdi, par conséquent, le problème est que de la batterie s'alourdi et que la densité d'énergie de poids de batterie s'affaiblit. De plus, comme la borne devient grande, on ne pouvait pas 2862162 9 dessiner de batterie compacte. En outre, dans le cas où une douille est installée sur la vis mâle de la borne, comme la surface de contact entre la borne et la plaque de fil de plomb extérieur est réduite à cause de la douille, le problème était que l'on ne pouvait pas réduire la valeur électrique de résistance de l'endroit entre la borne et la plaque de fil de plomb extérieur. En outre, dans le même document de brevet, une ferrure de joint dont la partie supérieure a la partie de vis femelle et la partie inférieure sur laquelle est formée la partie de vis mâle o est aussi proposée. Cette ferrure de joint est faite en métal de grande solidité tel que l'acier et l'acier inoxydable. La vis mâle de la ferrure de joint sera introduite dans la partie de vis femelle faite à la borne d'électrode positive faite en aluminium. Par conséquent, grâce au fait que le boulon est introduit dans la partie de vis femelle qui est formée sur la partie supérieure de la ferrure de joint, le joint de plaque de fil de plomb extérieur entre le boulon et la ferrure de joint devient possible. Par conséquent, la détérioration de la pointe de vis faite à la borne est limitée. Néanmoins, dans cette méthode, une grande ferrure de joint étant utilisée, le poids de batterie en est alourdi, et le volume de batterie est augmenté. Par conséquent, il y avait le problème de ne pas pouvoir réaliser une batterie de grande densité d'énergie. Description de l'invention: La présente invention a été réalisée afin de résoudre les problèmes décrits ci-dessus. Selon le premier aspect de la présente invention, la 2862162 10 batterie qui dispose des éléments suivants: une boîte de batterie; des bornes métalliques mises sur la boîte de batterie ci-dessus; un trou qui est fait à la borne métallique ci-dessus et qui a la partie de son ouverture à l'extérieur de la boîte de batterie; ainsi qu'un composant qui est emboîté dans le trou ci-dessus et qui est fait avec une matière dont la force mécanique est plus grande que celle de la borne métallique ci-dessus; ici le composant ci-dessus a une partie saillante qui saille du trou ci-dessus, ainsi la caractéristique consiste en ce qu'une vis mâle est faite sur la partie saillante ci- dessus. Selon la présente invention, même si le stress mécanique se produit dans les bornes lors du montage ou de l'utilisation d'une batterie, on peut parfaitement éviter la détérioration de la partie des bornes. En outre, on peut obtenir une continuité électrique suffisante entre les bornes métalliques et fil de plomb extérieure sans agrandir la taille des bornes et celle des pièces de ses alentours. Par conséquent, on peut réaliser une batterie dont la densité d'énergie est élevée. Brève description des figures: La figure 1 montre la première forme de mise en oeuvre de la présente invention et c'est une figure de section longitudinale en gros plan de la structure de la borne d'électrode positive de la batterie secondaire à électrolyte non aqueux. La figure 2 montre la première forme de mise en oeuvre de la présente invention et c'est une figure de section longitudinale en gros plan de la structure de la borne d'électrode 2862162 11 négative de la batterie secondaire à électrolyte non aqueux. La figure 3 montre la première forme de mise en oeuvre de la présente invention et c'est une figure de section longitudinale en gros plan de la structure des bornes de la batterie secondaire à électrolyte non aqueux dans le cas où on enfonce la tige dans une borne. La figure 4 montre la deuxième forme de mise en oeuvre de la présente invention et c'est une figure de section longitudinale en gros plan de la structure de la borne d'électrode 1 o positive dont la surface est nickelée. La figure 5 montre la deuxième forme de mise en oeuvre de la présente invention et c'est une figure de section longitudinale en gros plan de la structure de la borne d'électrode négative dont la surface est nickelée. La figure 6 est la figure de vue oblique en gros plan du cas où la polarité est indiquée par des caractères sur l'extrémité haute du boulon fixé à la borne. La figure 7 est la figure de vue oblique en gros plan d'une partie dans le cas où la polarité est indiquée en creux sur la partie l'extrémité haute du boulon planté à la borne. La figure 8 est la figure de vue oblique en gros plan d'une partie dans le cas où la polarité est indiquée par des parties creuses ainsi que des parties saillantes à la partie l'extrémité haute du boulon planté à la borne. La figure 9 est la figure de vue oblique qui montre la structure de l'exemple habituel de la batterie secondaire à électrolyte non aqueux. La figure 10 est la figure de section longitudinale 2862162 12 en gros plan d'une partie de la borne d'électrode positive de l'exemple habituel de la batterie secondaire à électrolyte non aqueux. La figure 11 est la figure de section longitudinale en gros plan d'une partie de la borne d'électrode négative de l'exemple habituel de la batterie secondaire à électrolyte non aqueux. Description détaillée de l'invention: Un premier aspect de l'invention est la batterie constituée des éléments suivants: une boîte de batterie; des bornes métalliques mises sur la boîte de batterie ci-dessus; un trou qui est fait à la borne métallique ci-dessus et qui a la partie de son ouverture à l'extérieur de la boîte de batterie; ainsi qu'un composant qui est emboîté dans le trou ci-dessus et qui est fait avec une matière dont la force mécanique est plus grande que celle de la borne métallique ci-dessus; ici le composant ci-dessus a une partie saillante qui saille du trou ci-dessus, ainsi la caractéristique consiste au fait qu'une vis mâle est faite sur la partie saillante cidessus. Par ailleurs, en ce qui concerne la présente invention, pour la batterie ci-dessus, il est souhaitable que la borne métallique soit une borne d'électrode négative faite avec le cuivre ou l'alliage de cuivre et que le composant qui est emboîté dans le trou fait à la borne métallique soit fait avec soit du fer, un alliage contenant de chrome et de fer, du nickel, ou bien un alliage de nickel. Grâce à cela, la matière de la borne métallique 2862162 13 devient un métal qui résiste à la corrosion électrique et chimique par le potentiel électrique d'électrode négative (notamment le potentiel électrique d'électrode négative de batterie au lithium-ion). Par conséquent, même si la borne métallique est en contact avec la solution électrolytique dans la batterie, la corrosion se développe difficilement. En conséquence, la fabrication d'une batterie à électrolyte non aqueux de longue durée de vie devient possible. En outre, la borne métallique ayant le composant fait soit du fer, un alliage contenant de chrome et de fer, du nickel, un alliage de nickel dont la force mécanique est grande, même si le stress mécanique se produit dans les bornes lors du montage ou de l'utilisation d'une batterie, on peut certainement éviter la détérioration des bornes. De plus, en ce qui concerne la présente invention, pour la batterie cidessus, il est souhaitable que la borne métallique soit une borne d'électrode positive faite en aluminium ou alliage aluminium et que le composant qui est emboîté dans le trou fait à la borne métallique soit du fer, un alliage contenant de chrome et de fer, du nickel, ou un alliage de nickel. Grâce à cela, la matière de la borne métallique devient un métal qui résiste à la corrosion électrique et chimique par le potentiel électrique d'électrode positive (notamment le potentiel électrique d'électrode positive de batterie au lithium-ion). Par conséquent, même si la borne métallique est en contact avec la solution électrolytique dans la batterie, la corrosion se développe difficilement. En conséquence, la fabrication d'une batterie à électrolyte non aqueux de longue durée de vie devient possible. En outre, la borne métallique ayant le composant fait soit du fer, de 2862162 14 l'alliage contenant de chrome et de fer, du nickel, de l'alliage de nickel dont la force mécanique est grande, même si le stress mécanique se produit dans les bornes lors du montage ou de l'utilisation d'une batterie, on peut parfaitement éviter la 5 détérioration de la partie des bornes. Par ailleurs, pour la batterie ci-dessus, il est souhaitable de faire un plaquage de nickel ou d'or ou d'argent la surface du cuivre, de l'alliage de cuivre, de l'alliage aluminium ou autre de borne métallique. La borne métallique et le composant qui est emboîté dans le trou qui y est fait sont constitués de métal de différentes matières, un décalage de potentiel électrique se produit. Grâce au plaquage ci-dessus, on peut parfaitement éviter la corrosion par ce décalage de potentiel électrique. Exemple de mise en oeuvre: On explique ci-dessous la mise en oeuvre de la présente invention en se référant aux figures. Dans cette la mise en oeuvre, pour la batterie au lithium-ion qui est une sorte de batterie secondaire à électrolyte non aqueux, on explique la structure du joint hermétique céramique de la borne d'électrode positive et de la borne d'électrode négative comme dans l'exemple habituel. La boîte de batterie de cette batterie secondaire à électrolyte non aqueux est similaire à la figure 9 , elle est constituée du récipient métallique en forme cylindrique allongée (n 2), du couvercle qui est emboîté sur l'ouverture se trouvant l'extrémité haute de ce récipient métallique (n 2) et fixé et scellé par soudure (n 3), et les plaques de support de borne qui sont emboîtées dans le trou d'ouverture de 2862162 15 ce couvercle (n 3) et fixées et scellées par soudure (n 7, 7). Et, la borne d'électrode positive (n 4) est fixée et scellée à une des plaques de support de borne (n 7) à l'intermédiaire du tuyau isolant (n 6) et la borne d'électrode négative (n 5) est fixée et scellée à l'autre plaque de support de borne (n 7) à l'intermédiaire du tuyau isolant (n 6). Les figures 1 à 3 montrent la première forme de la mise en oeuvre de la présente invention et chacune est une section longitudinale en gros plan de la structure de borne de batterie secondaire à électrolyte non aqueux. La figure 1 est la figure de section longitudinale en gros plan d'une partie qui montre la borne d'électrode positive dont la structure est telle que la vis femelle est faite à la borne d'électrode positive, un boulon ayant une vis mâle est utilisé comme composant monté sur la borne d'électrode positive et le boulon est joint à la vis femelle de borne d'électrode positive. La figure 2 est la figure de section longitudinale en gros plan d'une partie qui montre la borne d'électrode négative dont la structure consiste au fait que la vis femelle est faite à la borne d'électrode négative, un boulon ayant une vis mâle est utilisé comme composant monté sur la borne d'électrode négative et le boulon est joint à la vis femelle de borne d'électrode négative. La figure 3 est la figure de section longitudinale en gros plan d'une partie qui montre la borne d'électrode positive dont la structure consiste au fait qu'un trou est fait à la borne d'électrode positive, une tige métallique est utilisée comme le composant monté sur la borne d'électrode positive et la tige métallique est enfoncée dans le trou de la borne d'électrode positive. Par ailleurs, les signes à des figures 1 à 2862162 16 3 indiquent les composants de la structure comme l'exemple habituel montré dans les figures 9 à 11 . Le indique le boulon, le indique la tige. Dans tous les cas de figures 1 à 3 , le côté supérieur des plaques de support de borne (n 7, 7) se trouve à l'extérieur de la boîte de batterie et le côté inférieur de celles-ci se trouve à l'intérieur de la boîte de batterie. La borne d'électrode positive (n 4) montrée dans la figure 1 est introduite par le bas du tuyau intérieur du tuyau isolant en céramique (n 6). Cette borne d'électrode positive (n 4) 1 o est une épingle de forme cylindrique faite en aluminium ou en alliage aluminium qui ne se dissout pas dans la solution électrolytique non aqueuse par le potentiel électrique d'électrode positive (surtout le potentiel électrique d'électrode positive de batterie au lithium-ion). Au centre de la partie supérieure de cette borne d'électrode positive (n 4), se trouve un trou dans lequel la vis femelle (n 11) est formée. A cette vis femelle (n 11), le boulon d'acier inoxydable SUS304 (n 12) est joint et fixé. Ce boulon (n 12) correspond au composant fait avec une matière dont la force mécanique est plus grande que celle de la borne métallique de la présente invention. De plus, quant à ce boulon (n 12), la partie qui saille vers l'extérieur du trou faite à la borne d'électrode positive (n 4) correspond à la partie saillante de la présente invention. La vis mâle est faite sur cette partie saillante. L'extrémité basse de la borne d'électrode positive (n 4), comme montré dans la figure 9 , est soudée à la plaque de collecteur jointe à la électrode positive de l'élément de production d'énergie (n 1). La matière du tuyau isolant céramique (n 6) est l'alumine 99% ayant pour caractéristique de ne pas se corroder facilement au contact de la 2862162 17 solution électrolytique non aqueuse. Le tuyau isolant (n 6) et la borne d'électrode positive (n 4) sont brasés avec la brasure aluminium (n 8), et une couche métallisée est déposée sur la face où est soudée avec la brasure aluminium (n 8). De plus, la partie d'emboîtement entre la plaque de support de borne (n 7) et le tuyau isolant (n 6) est brasée avec la brasure aluminium (n 9) comme dans le cas de la borne d'électrode positive (n 4). La borne d'électrode négative (n 5) montrée dans la figure 2 est aussi introduite par le bas du tuyau intérieur du tuyau isolant céramique (n 6). Cette borne d'électrode négative (n 5) est une épingle de forme cylindrique faite en cuivre ou alliage de cuivre qui résiste à la corrosion électrique et chimique par le potentiel électrique d'électrode négative (surtout le potentiel électrique d'électrode négative de batterie au lithium-ion). Au centre de la partie supérieure de cette borne d'électrode négative (n 5), un trou auquel la vis femelle (n 11) est formée). Le boulon d'acier inoxydable SUS304 (n 12) est joint et fixé à cette vis femelle (n 11). Ce boulon (n 12) correspond au composant fait avec une matière dont la force mécanique est plus grande que celle de la borne métallique de la présente invention. De plus, quant à ce boulon (n 12), la partie qui saille vers l'extérieur du trou faite à la borne d'électrode négative (n 5) correspond à la partie saillante de la présente invention. La vis mâle est faite sur cette partie saillante. L'extrémité basse de la borne d'électrode négative (n 5), comme montré dans la figure 9 , est soudée à la plaque du collecteur jointe à la électrode négative de l'élément de production d'énergie (n 1). La matière du tuyau isolant céramique (n 6) est l'alumine 99% ayant pour caractéristique résister à la corrosion par 2862162 18 la solution électrolytique non aqueuse. Le tuyau isolant (n 6) et la borne d'électrode négative (n 5) sont brasés avec de l'alliage de cuivre (n 10), et une couche métallisée est déposée sur la face où est soudée avec l'alliage de cuivre (n 10). De plus, la partie d'emboîtement entre la plaque de support de borne (n 7) et le tuyau isolant (n 6) est brasée avec la brasure aluminium (n 9). Par ailleurs, comme montré dans la figure 3 , il est aussi possible d'enfoncer la tige (n 13) dans le trou fait sur la borne métallique. Sur la borne d'électrode positive (n 4), un trou en forme cylindrique au lieu d'une vis femelle. La partie ou la tige (n 13) est fixée est un cylindre dont le diamètre est plus grand que ce trou. Lorsque cette tige (n 13) est introduite par pression dans le trou fait à la borne métallique, un emboîtement serré étant réalisé, la tige (n 13) est fixée à la borne d'électrode positive (n 4). Outre la description ci-dessus, afin de faciliter l'opération de l'introduction, il est aussi souhaitable d'effectuer un procédé utile par le fait que le trou fait à la borne métallique et la tige (n 3) ont été taraudés. De plus, par le fait que l'on fait le trou sur la borne métallique ainsi que la partie de fixation de la tige (n 13) en forme de prisme carré et hexagonale ou bien en forme d'étoile, et non pas en forme cylindrique, on peut éviter que la tige (n 13) tourne en même temps lorsque l'on attache l'écrou et que l'on l'enlève de la tige (n 13). En outre, il est aussi souhaitable de fixer le trou et la tige ci-dessus avec un adhésif de type isocyanate ou un adhésif de type époxyde (il est souhaitable d'utiliser le KIT0151 de la société LOCTITE pour la résine destinée à l'univers). Par ailleurs, il est aussi possible d'utiliser la borne d'électrode négative de structure identique à celle de la borne d'électrode positive de ces exemples. 2862162 19 La borne d'électrode positive (n 4) montrée dans la figure 3 est aussi introduite par le bas du tuyau intérieur du tuyau isolant céramique (n 6). Cette borne d'électrode positive (n 4) est une épingle en forme cylindrique faite en aluminium ou en alliage aluminium qui ne se dissout pas dans la solution électrolytique non aqueuse par le potentiel électrique d'électrode positive (surtout le potentiel électrique d'électrode positive de batterie au lithium-ion). Un trou est formé au centre de la partie supérieure de cette borne d'électrode positive (n 4). La tige d'acier inoxydable SUS304 (n 13) est enfoncée et fixée dans ce trou. Cette tige (n 13) correspond au composant faite avec une matière dont la force mécanique est plus grande que celle de la borne métallique de la présente invention. De plus, quant à cette tige (n 13), la partie qui saille vers l'extérieur du trou faite à la borne d'électrode positive (n 4) correspond à la partie saillante de la présente invention. La vis mâle est faite sur cette partie saillante L'extrémité basse se de la borne d'électrode positive (n 4), comme montré dans la figure 9 , est soudée à la plaque de collecteur jointe à l'électrode positive de l'élément de production d'énergie (n 1). La matière du tuyau isolant céramique (n 6) est l'alumine 99% ayant pour caractéristique résister à la corrosion par la solution électrolytique non aqueuse. Le tuyau isolant (n 6) et la borne d'électrode positive (n 4) sont brasés avec la brasure aluminium (n 8), et une couche métallisée est déposée sur la face où est soudé avec la brasure aluminium (n 8). De plus, la partie d'emboîtement entre la plaque de support de borne (n 7) et le tuyau isolant (n 6) est brasée avec la brasure aluminium (n 9). Par ailleurs, il est aussi possible d'utiliser la structure identique à celle de la figure 3 et qui a enfoncé et fixé la tige dans le trou de la borne d'électrode négative. Dans ce cas, le tuyau isolant et la borne d'électrode négative sont brasés avec la brasure métallique de nature d'alliage de cuivre. Les tuyaux isolants (n 6) auxquels sont fixées et scellées la borne d'électrode positive et la d'électrode négative ci-dessus sont introduits respectivement dans les trous d'ouverture de la plaque de support de borne (n 7). Cette partie d'emboîtement entre les trous d'ouverture et les tuyaux isolants (n 6) est fixée et scellée par le brasage de brasure aluminium (n 9). De plus, les plaques de support de borne (n 7) à laquelle la borne d'électrode positive (n 4) et la borne d'électrode négative (n 5) sont ainsi respectivement fixées et scellées, comme l'exemple habituel, chacune est emboîtée dans le trou d'ouverture fait à chaque extrémité du couvercle plat (n 3), puis fixée et scellée par soudure. En plus, après avoir ranger l'élément de production d'énergie (n 1) dans le récipient métallique (n 2), ce couvercle plat (n 3) est emboîté et soudé à l'ouverture de l'extrémité haute du récipient métallique (n 2), ainsi l'intérieur de la boîte de batterie est fermé 20 hermétiquement. Dans tous les cas de batterie dotée de la structure des figures 1 à 3 , le fil de plomb extérieur qui joint la batterie et l'appareil électronique. Il est souhaitable que ce fil de plomb extérieur soit doté d'un trou de perforation. Ce trou de perforation passe du boulon (n 12) ou de la tige (n 13), puis à la pièce à appuyer sur laquelle une vis femelle est faite et emboîtée sur la partie de la vis mâle faite sur la partie saillante du boulon (n 12) ou de la tige (n 13). Par le fait de serrer la vis femelle de la 2862162 21 pièce à appuyer, le fil de plomb extérieur est appuyé à l'extrémité haute de la borne métallique. Par conséquent, le fil de plomb extérieur et la borne métallique ont un contact d'une grande surface. En conséquence, comme la résistance électrique entre le fil de plomb extérieur et la borne métallique est réduite, il devient possible de faire passer un fort courant électrique pendant ce temps. En outre, par rapport au cas où un Helisert ou une douille est utilisé pour le trou de la borne métallique comme décrit dans le numéro 2000-138055 bulletin officiel public de brevets du Japon, on peut réduire le diamètre de la borne au lieu de celui de l'Helisert ou de la douille. Par conséquent, le poids de la borne s'allége, ainsi la batterie devient légère et la densité d'énergie de poids de batterie augmente. De plus, dans la présente invention, comme la borne est réduite, il est possible de concevoir une batterie compacte. Par rapport au cas où la douille de la partie saillante de la borne métallique est utilisée comme décrit dans le numéro 2000-138055 bulletin officiel public de brevets du Japon, dans la présente invention, la surface de contact entre la borne métallique et le fil de plomb extérieur devient plus grande au lieu de la douille. Par conséquent, comme on peut avoir une résistance électrique entre la borne et le fil de plomb extérieur, il devient possible de faire passer un fort courant électrique. Le fil de plomb extérieur de la présente invention peut être celui fait par le joint d'une pièce en forme d'anneau de joint de conductivité électrique au fil de plomb. Dans ce cas, le fait que le fil est joint à cette pièce de joint de conductivité électrique, le joint électrique est réalisé successivement dans l'ordre à partir de la borne métallique, puis la pièce de joint de conductivité électrique, le fil de plomb, enfin l'appareil électronique. De plus, pour le fil de plomb extérieur de la présente invention, la pièce de joint de conductivité électrique ne doit pas être forcément en forme d'anneau. Par exemple, il est possible que ce soit une pièce de joint métallique dont la partie de joint à la borne métallique est en forme d'U. Par ailleurs, dans la forme de la mise en oeuvre ci-dessus, on a expliqué le cas où la matière du boulon (n 12) et de la tige (n 13) est l'acier inoxydable SUS304. Cependant, cette matière peut ne pas être limitée à l'acier inoxydable SUS304 et elle peut du le fer avec traitement anticorrosion qui résiste à la corrosion. Elle peut être aussi soit de l'alliage contenant du chrome et du fer, du nickel, ou de l'alliage de nickel. Pour toutes ces matières, il est souhaitable qu'elle ait une force mécanique suffisante pour fixer et soutenir la plaque de fil de plomb extérieur. On peut citer, comme matière métallique de boulon (n 12) et de la tige (n 13), outre l'acier inoxydable SUS304, le fer plaqué de nickel, les aciers inoxydables tels que SUS430 et SUS316, le nickel, l'alliage de nickel entre autres. En plus, pour la partie de fixation de ce boulon (n 12) à la partie de vis femelle de borne, il est souhaitable d'utiliser la norme du boulon à fixer B1173 de la Norme Industrielle du Japon (JIS). Le degré de la partie de vis femelle est 6H ou 2ème degré et par le fait de coordonner avec le boulon ci-dessus, il y aura un emboîtement moyen, le desserrement du boulon par rapport à la vis femelle devient minium. Par conséquent, comme on peut maintenir avec une précision le niveau de l'état perpendiculaire du boulon par rapport à la face supérieure de la borne, la fixation 2862162 23 de la plaque de fil de plomb extérieur devient facile. Dans l'exemple de la présente invention, les forces mécaniques de la matière de la borne d'électrode positive, de la matière de la borne d'électrode négative, des composants qui sont montés sur la borne d'électrode positive et la borne d'électrode négative sont montrés dans le tableau 1. Par ailleurs, dans la présente invention, la force mécanique signifie la résistance à la traction (résistance à la destruction). De plus, les données de force contre le tiraillement, montrées dans le tableau 1, se réfèrent au Manuel pratique des métaux (Edition de la Comité d'édition du Manuel pratique des métaux, octobre 1962, publié par le Nikkan Kôgyô Shinbun). 20 Tableau 1 Matière métallique Composition, ( ) basée en Force contre le Io en poids tiraillement, kg/mm2 Aluminium - De 9 à 23 Alliage aluminium Cu (7 à 9) De 12 à 18 Cu (2 à 5), Zn (8 à 12) De 12 à 18 Cu(4), Ni(2), Mg(1.5) De 23 à 27 Cuivre Degré de traitement De 20,3 à 29,7 inférieur à 25,5 Alliage de cuivre Zn (30,2 à 47,03) De 10,0 à 17,7 Fer Acier dur De 58 à 70 Acier doux De 38 à 48 Alliage de fer et de Cr(1, 1 à 1.5),Ni(4,25 à De 110 à 115 chrome 4,75) SUS304 Cr(0,3 à 0,7),Ni(1, 25 à De 65 à 75 1,75) Cr(18),Ni(8) De 55 à 70 Nickel - De 33 à 42 Alliage de nickel Cu(30 à 34), AI(3,45) 56 Comme il est évident dans le tableau 1, selon la structure de la présente invention, que la borne d'électrode positive faite en aluminium ou alliage aluminium (n 4) et que la borne d'électrode négative faite en cuivre ou alliage de cuivre (n 5) sont dotées de composants faits avec des matières dont la force mécanique est supérieure à celle des matières qui composent ces 2862162 25 bornes. Par conséquent, même si le stress mécanique se produit dans les bornes lors du montage ou de l'utilisation d'une batterie, on peut parfaitement éviter la détérioration de la partie des bornes. En outre, la borne d'électrode négative (n 5) est faite en cuivre ou en alliage de cuivre qui résiste à la corrosion électrique et chimique par le potentiel électrique d'électrode négative (surtout le potentiel électrique d'électrode négative de batterie au lithium-ion). Par conséquent, même si la borne d'électrode négative (n 5) entre en contact avec la solution électrolytique dans la batterie, la corrosion se développe difficilement. En conséquence, la fabrication d'une batterie à électrolyte non aqueux de longue durée de vie devient possible. En outre, la borne d'électrode positive (n 4) est faite en aluminium ou en alliage aluminium qui résiste à la corrosion électrique et chimique par le potentiel électrique d'électrode positive (surtout le potentiel électrique d'électrode positive de batterie au lithium-ion). Par conséquent, même si la borne d'électrode positive (n 5) entre en contact avec la solution électrolytique dans la batterie, la corrosion se développe difficilement. En conséquence, la fabrication d'une batterie à électrolyte non aqueux de longue durée de vie devient possible. Par ailleurs, il est souhaitable d'utiliser en même temps du frein filé en résine lors de l'introduction du boulon à la vis femelle. Pour la matière du produit de serrure de vis, on utilise un adhésif de nature d'isocyanate ou un adhésif de nature époxyde (il est souhaitable d'utiliser le KITO151 de la société LOCTITE pour la résine destinée à l'univers), et après appliquer la quantité adéquate sur la vis mâle du boulon, on l'introduit dans la vis femelle, ainsi on peut fixer parfaitement le boulon (n 12) à la borne d'électrode 2862162 26 positive (n 4) et à la borne d'électrode négative (n 5). La figure 4 et la figure 5 montrent la deuxième forme de mise en oeuvre de la présente invention. La figure 4 est la figure de section longitudinale en gros plan d'une partie qui montre la structure de borne de d'électrode positive de batterie secondaire à électrolyte non aqueux. La figure 5 est la figure de section longitudinale en gros plan d'une partie qui montre la structure de borne de d'électrode négative de batterie secondaire à électrolyte non aqueux. Par ailleurs, en ce qui concerne les 1 o composants de structure ayant les mêmes fonctions que la première forme de mise en oeuvre, on omet les explications en écrivant les mêmes numéros. Dans la figure 4 aussi bien que dans la figure 5 , le côté supérieur des plaques de support de borne (n 7, 7) se trouve l'extérieur de la boîte de batterie et le côté inférieur de celles-ci se trouve l'intérieur de la boîte de batterie. Comme montré dans la figure 4 , la surface de la borne d'électrode positive (n 4) se trouvant à l'extérieur de batterie est couverte par le plaqué nickel (n 14). Comme décrit ci-dessus, la borne d'électrode positive (n 4) est faite en aluminium ou en alliage aluminium ou autre. Par conséquent, si on fixe à la borne d'électrode positive (n 4) le boulon d'acier inoxydable SUS304 (n 12), un décalage de potentiel électrique se produit entre la borne d'électrode positive (n 4) et le boulon (n 12). Par conséquent, se pose le problème du développement de la corrosion de la borne à cause de l'humidité et la salinité de l'air. Cependant, par le plaqué nickel sur la surface de la borne d'électrode positive (n 4) se trouvant à l'extérieur de batterie, le décalage de potentiel électrique entre le boulon planté (n 12) et la borne d'électrode 2862162 27 positive (n 4) devient petit. Par conséquent, le développement de la corrosion est évité. Comme montré dans la figure 5 , la surface de la borne d'électrode négative (n 5) se trouvant à l'extérieur de batterie est couverte par le plaqué nickel (n 14). Comme décrit ci-dessus, la borne d'électrode négative (n 5) est faite en cuivre ou en alliage de cuivre. Par conséquent, si on fixe le boulon d'acier inoxydable SUS304 (n 12), un décalage de potentiel électrique se produit entre la borne d'électrode négative (n 5) et le boulon (n 12). Par conséquent, se pose le problème que la corrosion de la borne d'électrode négative se développe à cause de l'humidité et la salinité de l'air. Cependant, par le plaqué nickel sur la surface de la borne d'électrode négative (n 5) se trouvant à l'extérieur de batterie, le décalage de potentiel électrique entre le boulon planté (n 12) et celle-ci devient petit. Par conséquent, le développement de la corrosion est évité. C'est ainsi par l'enduction de nickel sur la surface de la borne d'électrode positive (n 4) et de la borne d'électrode négative (n 5) se trouvant à l'extérieur de batterie, même si les bornes métalliques sont en contact avec l'humidité et la salinité, la corrosion se développe difficilement. Par conséquent, on peut réaliser une batterie à électrolyte non aqueux de longue durée de vie. Par ailleurs, dans la forme de mise en oeuvre décrite ci-dessus, le cas de l'utilisation d'acier inoxydable SUS304 pour la matière du boulon (n 12) est expliqué, mais outre l'acier inoxydable, on peut obtenir un effet identique, avec des aciers inoxydables tels que SUS304, SUS430 et SUS316, et le nickel, 2862162 28 l'alliage de nickel et autre. De plus, on a expliqué le cas de plaqué nickel sur la surface de borne, mais outre le plaqué nickel, dans la ces des plaqués d'or ou d'argent, on peut obtenir l'effet identique. En outre, outre le plaqué, il est aussi bien d'enduire la surface de borne par l'application de pâte de conductivité électrique contenant le nickel, l'or ou l'argent. En ce qui concerne la batterie de la présente invention, on peut indiquer la polarité, soit l'électrode positive, soit l'électrode négative, sur la face de l'extrémité haute de composant à monter sur la borne métallique. Des exemples d'indication de polarité sont montrés dans les figures 6 à 8 . Les figures 6 à 8 sont des figures de vue oblique en gros plan d'une partie qui montrent la partie d'extrémité haute du composant (n 12) fixé sur la borne d'électrode positive et à la borne d'électrode négative de batterie secondaire à électrolyte non aqueux. Par ailleurs, ici, on explique un exemple où un boulon d'acier inoxydable SUS304 est utilisé pour le composant (n 12). Comme montré dans la figure 6 , sur la face de l'extrémité haute du boulon (n 12), les signes + et - sont imprimés avec l'encre perpétuelle comme indication de polarité de borne. Si la polarité est indiquée sur la face de l'extrémité haute du boulon de cette façon, même si la face supérieure de batterie est couverte par la plaque de base d'impression ou par autres et seul boulon de fixation saille du trou de la plaque de base d'impression dans le processus de montage de batterie, on peut effectuer l'opération de montage sans se tromper la polarité de borne. Ainsi, on peut éviter parfaitement les accidents tels que le courtcircuit par une erreur d'opération. 2862162 29 Par ailleurs, dans la forme de mise en oeuvre décrite cidessus, on a expliqué le cas où on imprime avec l'encre les signes + et - sur l'extrémité haute du boulon (n 12), outre cela, il est possible de faire l'indication des lettres par le marquage par laser ou par une ruban adhésif, etc. On peut autrement aussi bien de faire la distinction par couleur (par exemple, l'électrode positive en rouge et l'électrode négative en noir). Dans ce cas, on peut utiliser de la peinture ou du ruban adhésive. En outre, comme montré dans la figure 7 et la figure 8 , il est aussi bien de former la partie creuse ou la partie saillante sur l'extrémité haute du boulon (n 12). Dans ce cas, si on fixe le fil de plomb extérieur à la borne par l'écrou, comme on peut serrer l'écrou en fixant la partie creuse ou la partie saillante de la partie de l'extrémité haute du boulon (n 12), il devient possible d'éviter parfaitement la destruction de borne par le fait que le boulon fixé tourne en même temps. Par ailleurs, dans la forme de mise en oeuvre décrite ci-dessus, on a expliqué le cas d'utilisation de borne étanche céramique qui utilise l'alumine 99% comme matière de composant du tuyau isolant (n 6), mais on peut utiliser l'alumine moins pure comme l'alumine 92%, et outre la méthode de fixation isolante de borne par la combinaison de céramique et de brasure métallique, on peut utiliser la présente invention pour les bornes pour lesquelles on utilise la garniture de résine ou un joint torique. Par ailleurs, dans la forme de mise en oeuvre décrite ci-dessus, on a montré le cas où la boîte de batterie est constituée par le récipient métallique (n 2), le couvercle plat (n 3) et la plaque de support de borne (n 7), mais cette structure de la boîte de 2862162 30 batterie est facultative, on peut donc aussi bien, sans utiliser la plaque de support de borne (n 7), de braser directement le tuyau isolant (n 6) sur le trou d'ouverture du couvercle plat (n 3) et qu'il est possible de disposer la borne d'électrode positive (n 4) ou la borne d'électrode négative (n 5) au côté du récipient métallique (n 2). En outre, il est aussi bien de faire de la boîte de batterie elle-même la borne d'une des deux polarités et on fixe, à l'intermédiaire du tuyau isolant (n 6), au trou d'ouverture de cette boîte de batterie seule borne d'électrode positive (n 4) ou borne d'électrode négative (n 5) de l'autre polarité. De plus, c'est également possible de pratiquer sur les boîtes de batterie des autres structures que celle de la combinaison du récipient métallique (n 2) et du couvercle plat (n 3). Par ailleurs, dans la forme de mise en oeuvre décrite ci-dessus, expliquée sur la batterie secondaire à électrolyte non aqueux, cette pratique est également possible non seulement pour la batterie secondaire mais aussi pour la batterie première à l'électrolyte non aqueux et ces batteries à l'électrolyte non aqueux incluant les batteries polymères. 2862162 31 Revendications 1. Batterie caractérisée en ce qu'elle comprend: une boîte de batterie; des bornes métalliques mises sur ladite boîte de batterie; un trou qui est fait à une borne métallique et qui a la partie de son ouverture à l'extérieur de ladite boîte de batterie; Ainsi que un composant qui est emboîté dans ledit trou et qui est fait avec une matière dont la force mécanique est plus grande que celle de ladite borne métallique, ledit composant ayant une partie saillante qui saille dudit trou, et caractérisée en ce qu'une vis mâle est faite sur ladite partie saillante. 2. Batterie selon la revendication 1, caractérisée en ce que: ladite borne métallique est la borne d'électrode négative, la matière de ladite borne métallique est le cuivre ou l'alliage de cuivre et, ledit composant est fait soit du fer, soit d'un alliage contenant le chrome et le fer, soit du nickel, soit d'un alliage contenant le nickel. 3. Batterie selon la revendication 1, caractérisée en ce que: 2862162 32 ladite borne métallique est la borne d'électrode positive, la matière de ladite borne métallique est l'aluminium ou l'alliage aluminium et, ledit composant est fait soit du fer, soit d'un alliage contenant le chrome et le fer, soit du nickel, soit d'un alliage contenant le nickel. 4. Batterie selon la revendication 1, caractérisée en ce 1 o que: la matière de ladite borne métallique est le cuivre ou l'alliage de cuivre ou l'aluminium ou l'alliage aluminium et, la surface de ladite borne métallique est plaquée nickel ou d'or ou d'argent. 5. Batterie selon l'une quelconque des revendications précédentes, caractérisée en ce que ledit composant est joint audit trou par une vis. 6. Batterie selon l'une quelconque des revendications précédentes, caractérisée en ce que: une pièce à appuyer dotée d'une vis femelle est emboîtée à la partie de ladite vis mâle, un fil de plomb extérieur est appuyé à ladite borne 25 métallique par ladite pièce à appuyer. 7. Batterie selon l'une quelconque des revendications précédentes, caractérisée en ce que lesdites 2862162 33 bornes métalliques sont montées sur la boîte de ladite batterie à l'intermédiaire du corps isolant. 8. Batterie selon l'une quelconque des revendications précédentes, caractérisée en ce que la batterie décrite ci-dessus est une batterie à électrolyte non aqueux. 9. Batterie selon l'une quelconque des revendications précédentes, caractérisée en ce que ladite 7o batterie est une batterie au lithium-ion. 10. Batterie selon l'une quelconque des revendications précédentes, caractérisé en ce que ladite batterie a une capacité évaluée à plus de 5Ah.